(57)【特許請求の範囲】
【請求項１】
二酸化炭素と、エポキシドからポリアルキレンカーボネート樹脂を製造する反応に使用される亜鉛ジカルボキシレート系有機亜鉛触媒であって、
前記亜鉛ジカルボキシレート系有機亜鉛触媒の少なくとも一側の末端に、
炭素数４〜１５の脂肪族炭化水素基を有するモノカルボン酸、アセト酢酸、および５−ヒドロキシ−４−オキソ−４Ｈ−ピラン−２−カルボン酸（５−Ｈｙｄｒｏｘｙ−４−ｏｘｏ−４Ｈ−ｐｙｒａｎ−２−ｃａｒｂｏｘｙｌｉｃ  ａｃｉｄ）からなる群より選択されたモノカルボン酸由来残基が結合してキャッピングしている有機亜鉛触媒。
【請求項２】
前記亜鉛ジカルボキシレート系有機亜鉛触媒は、亜鉛と、炭素数３〜２０の脂肪族ジカルボキシレートまたは炭素数８〜４０の芳香族ジカルボキシレートとが結合した触媒である請求項１に記載の有機亜鉛触媒。
【請求項３】
前記亜鉛ジカルボキシレート系有機亜鉛触媒は、亜鉛グルタレート系触媒である請求項１または２に記載の有機亜鉛触媒。
【請求項４】
前記モノカルボン酸は、バレリアン酸、ラウリン酸、アセト酢酸（Ａｃｅｔｏａｃｅｔｉｃ  ａｃｉｄ）、および５−ヒドロキシ−４−オキソ−４Ｈ−ピラン−２−カルボン酸（５−Ｈｙｄｒｏｘｙ−４−ｏｘｏ−４Ｈ−ｐｙｒａｎ−２−ｃａｒｂｏｘｙｌｉｃ  ａｃｉｄ）からなる群より選択された１種以上を含む請求項１〜３のいずれか一項に記載の有機亜鉛触媒。
【請求項５】
前記モノカルボン酸由来残基は、前記有機亜鉛触媒のジカルボキシレート由来残基の１モルに対して、０．１〜０．５モルの比率で結合している請求項１〜４のいずれか一項に記載の有機亜鉛触媒。
【請求項６】
０．２〜０．９μｍの平均粒径および０．０５〜０．３μｍの粒径の標準偏差を有する粒子形態である請求項１〜５のいずれか一項に記載の有機亜鉛触媒。
【請求項７】
亜鉛前駆体と、
ジカルボン酸と、
炭素数４〜１５の脂肪族炭化水素基を有するモノカルボン酸、アセト酢酸、および５−ヒドロキシ−４−オキソ−４Ｈ−ピラン−２−カルボン酸（５−Ｈｙｄｒｏｘｙ−４−ｏｘｏ−４Ｈ−ｐｙｒａｎ−２−ｃａｒｂｏｘｙｌｉｃ  ａｃｉｄ）からなる群より選択されたモノカルボン酸とを反応させる段階を含む請求項１に記載の有機亜鉛触媒の製造方法。
【請求項８】
前記反応段階は、亜鉛前駆体と、ジカルボン酸とを反応させる段階と、
前記モノカルボン酸をさらに加えて反応させる段階とを含む請求項７に記載の有機亜鉛触媒の製造方法。
【請求項９】
前記亜鉛前駆体は、酸化亜鉛、水酸化亜鉛、酢酸亜鉛（Ｚｎ（Ｏ2ＣＣＨ3）2）、硝酸亜鉛（Ｚｎ（ＮＯ3）2）、および硫酸亜鉛（ＺｎＳＯ4）からなる群より選択された化合物を含む請求項７または８に記載の有機亜鉛触媒の製造方法。
【請求項１０】
前記ジカルボン酸の反応段階は、４０〜９０℃の温度で０．５〜１０時間行われ、前記モノカルボン酸の反応段階は、８０〜１５０℃の温度で１〜２０時間行われる請求項８または９に記載の有機亜鉛触媒の製造方法。
【請求項１１】
前記モノカルボン酸は、前記ジカルボン酸の１モルに対して、０．１〜０．５モルの比率で使用される請求項７〜１０のいずれか一項に記載の有機亜鉛触媒の製造方法。
【請求項１２】
前記ジカルボン酸は、前記亜鉛前駆体の１モルに対して、１．０〜１．５モルの比率で使用される請求項７〜１１のいずれか一項に記載の有機亜鉛触媒の製造方法。
【請求項１３】
請求項１〜６のいずれか一項に記載の有機亜鉛触媒の存在下、エポキシドおよび二酸化炭素を含む単量体を重合させる段階を含むポリアルキレンカーボネート樹脂の製造方法。
【請求項１４】
有機溶媒内で溶液重合で行われる請求項１３に記載のポリアルキレンカーボネート樹脂の製造方法。
【発明の詳細な説明】
【技術分野】
【０００１】
本発明は、製造過程中に触媒粒子間の凝集が抑制され、より均一でかつ微細な粒径を有し、これによって、ポリアルキレンカーボネート樹脂の製造のための重合過程でより向上した活性を示す有機亜鉛触媒、その製造方法およびこれを用いたポリアルキレンカーボネート樹脂の製造方法に関する。
【背景技術】
【０００２】
産業革命以降、人類は化石燃料を大量消費することによって、現代社会を構築してきたが、一方で大気中の二酸化炭素の濃度を増加させ、しかも、森林破壊などの環境破壊によってその増加をさらに促進させている。地球温暖化は、大気中の二酸化炭素、フレオンやメタンのような温室効果ガスが増加したのが原因になる点から、地球温暖化に対する寄与率が高い二酸化炭素の大気中の濃度を減少させることは大変重要であり、その排出規制や固定化などの様々な研究が世界的な規模で実施されている。
【０００３】
なかでも、井上らにより発見された二酸化炭素とエポキシドの共重合反応は、地球温暖化問題の解決を担う反応として期待されており、化学的二酸化炭素の固定といった観点のみならず、炭素資源としての二酸化炭素の利用という観点からも活発に研究されている。特に、最近、前記二酸化炭素とエポキシドの重合によるポリアルキレンカーボネート樹脂は、生分解可能な樹脂の一種として大きく注目されている。
【０００４】
従来からこのようなポリアルキレンカーボネート樹脂の製造のための多様な触媒が研究および提案されており、代表的な触媒として、亜鉛およびジカルボン酸が結合した亜鉛グルタレート触媒などの亜鉛ジカルボキシレート系触媒が知られている。
【０００５】
しかし、このような亜鉛ジカルボキシレート系触媒、代表的に亜鉛グルタレート触媒は、亜鉛前駆体およびグルタル酸などのジカルボン酸を反応させて形成され、微細な結晶性粒子形態を呈する。しかし、このような触媒の製造過程において、触媒粒子間の凝集が発生する場合が多く、比較的に大きな粒径および不均一な粒子形態を有する場合が多かった。このような大きくて不均一な粒子サイズなどによって、前記亜鉛ジカルボキシレート系触媒を用いてポリアルキレンカーボネート樹脂の製造のための重合工程を進行させる場合、反応物と触媒との間の十分な接触面積が確保されず、重合活性が十分に発現しないという欠点があった。
【０００６】
このような欠点によって、触媒の製造過程中の触媒粒子の凝集を抑制することができ、より向上した活性などを示す触媒の提供を可能にする触媒関連技術の開発が要求され続けている。
【発明の概要】
【発明が解決しようとする課題】
【０００７】
本発明は、製造過程中に触媒粒子間の凝集が抑制され、より均一でかつ微細な粒径を有し、これによって、ポリアルキレンカーボネート樹脂の製造のための重合過程でより向上した活性を示す有機亜鉛触媒と、その製造方法を提供する。
【０００８】
本発明はまた、前記有機亜鉛触媒を用いたポリアルキレンカーボネート樹脂の製造方法を提供する。
【課題を解決するための手段】
【０００９】
本発明は、二酸化炭素と、エポキシドからポリアルキレンカーボネート樹脂を製造する反応に使用される亜鉛ジカルボキシレート系有機亜鉛触媒であって、
前記亜鉛ジカルボキシレート系有機亜鉛触媒の少なくとも一側の末端に、炭素数３〜１５の脂肪族炭化水素基（ただし、脂肪族炭化水素基には、１つ以上の酸素またはカルボニル基が含まれているか、含まれていなくてもよい。）を有するモノカルボン酸由来残基が結合している有機亜鉛触媒を提供する。
【００１０】
本発明はまた、亜鉛前駆体と、ジカルボン酸と、炭素数３〜１５の脂肪族炭化水素基（ただし、脂肪族炭化水素基には、１つ以上の酸素またはカルボニル基が含まれているか、含まれていなくてもよい。）を有するモノカルボン酸とを反応させる段階を含む前記有機亜鉛触媒の製造方法を提供する。
【００１１】
さらに、本発明は、前記有機亜鉛触媒の存在下、エポキシドおよび二酸化炭素を含む単量体を重合させる段階を含むポリアルキレンカーボネート樹脂の製造方法を提供する。
【００１２】
以下、発明の実施形態に係る有機亜鉛触媒、その製造方法およびこれを用いたポリアルキレンカーボネート樹脂の製造方法などについて詳細に説明する。
【００１３】
発明の一実施形態によれば、二酸化炭素と、エポキシドからポリアルキレンカーボネート樹脂を製造する反応に使用される亜鉛ジカルボキシレート系有機亜鉛触媒であって、前記亜鉛ジカルボキシレート系有機亜鉛触媒の少なくとも一側の末端に、炭素数３〜１５の脂肪族炭化水素基（ただし、脂肪族炭化水素基には、１つ以上の酸素またはカルボニル基が含まれているか、含まれていなくてもよい。）を有するモノカルボン酸由来残基が結合している有機亜鉛触媒が提供される。
【００１４】
前記一実施形態の有機亜鉛触媒は、従来知られた亜鉛ジカルボキシレート系有機亜鉛触媒の構造において、その少なくとも一側の末端に、炭素数３〜１５の脂肪族炭化水素基を有するモノカルボン酸由来残基（例えば、「（炭素数３〜１５の脂肪族炭化水素）−（Ｃ＝Ｏ）−Ｏ−」の構造を有する残基）が結合して、このような残基で末端キャッピングされた構造を有するものである。
【００１５】
このような末端キャッピング構造、特に、比較的に長い鎖長を有する脂肪族炭化水素基含有構造で末端キャッピングされた構造的特性により、相対的に疎水性を呈する末端キャッピング構造が互いに触媒粒子間の凝集を抑制することができる。したがって、前記有機亜鉛触媒は、その製造過程中に触媒粒子間の凝集が抑制され、より均一でかつ微細な粒子サイズを示すことができる。
【００１６】
その結果、このような一実施形態の有機亜鉛触媒を用いて二酸化炭素およびエポキシドの共重合を進行させてポリアルキレンカーボネート樹脂を製造する場合、共重合のための反応物と、有機亜鉛触媒粒子との間の接触面積がより増加し、共重合活性が大きく向上できることが確認された。
【００１７】
したがって、前記一実施形態の有機亜鉛触媒は、製造過程中に触媒粒子間の凝集が抑制され、より均一でかつ微細な粒径を有し、ポリアルキレンカーボネート樹脂の製造のための重合過程でより向上した活性を示して、このような重合過程で非常に好ましく使用できる。
【００１８】
このような有機亜鉛触媒は、基本的に従来知られた亜鉛ジカルボキシレート系触媒と同等の鎖構造を含むことができる。つまり、前記有機亜鉛触媒は、亜鉛と、ジカルボキシレート、例えば、炭素数３〜２０の脂肪族ジカルボキシレートまたは炭素数８〜４０の芳香族ジカルボキシレートとが結合した構造を有することができ、ただし、その末端に、前記モノカルボン酸由来残基が結合できる。例えば、前記有機亜鉛触媒は、下記一般式１の化学構造を有することができる：
【００１９】
【化１】
0006364076.tif 000002
【００２０】
前記一般式１において、Ｒ１およびＲ３は、それぞれ独立にモノカルボン酸由来の炭素数３〜１５の脂肪族炭化水素基（ただし、脂肪族炭化水素基には、１つ以上の酸素またはカルボニル基が含まれているか、含まれていなくてもよい。）を表し、Ｒ２は、ジカルボン酸またはジカルボキシレート由来の炭素数１〜２０の脂肪族炭化水素基または炭素数６〜４０の芳香族炭化水素基を表してもよい。
【００２１】
このような一実施形態の有機亜鉛触媒の構造において、前記ジカルボキシレートは、グルタレート、マロネート、スクシネート、またはアジペートなどの炭素数３〜２０の脂肪族ジカルボキシレートや、テレフタレート、イソフタレート、ホモフタレート、またはフェニルグルタレートなどの炭素数８〜４０の芳香族ジカルボキシレートのいずれになってもよい。ただし、前記有機亜鉛触媒の活性などの側面から、前記ジカルボキシレートがグルタレートになって、前記亜鉛ジカルボキシレート系有機亜鉛触媒は亜鉛グルタレート系触媒になることが適切である。このようなジカルボキシレートは、これに対応するジカルボン酸、例えば、グルタル酸、マロン酸、コハク酸、またはアジピン酸などの炭素数３〜２０の脂肪族ジカルボン酸や、テレフタル酸、イソフタル酸、ホモフタル酸、またはフェニルグルタル酸などの炭素数８〜４０の芳香族ジカルボン酸由来で、これらジカルボン酸と亜鉛との反応によって形成されてもよい。
【００２２】
また、前記有機亜鉛触媒の少なくとも一側の末端に結合およびキャッピングされる残基は、１つ以上の酸素またはカルボニル基が含まれているか、含まれていない炭素数３〜１５、あるいは炭素数４〜１５、あるいは炭素数６〜１５の脂肪族炭化水素基を有するモノカルボン酸由来であってよいが、このようなモノカルボン酸の代表例としては、バレリアン酸；ラウリン酸；３，５−ジオキソヘキサン酸；３，５，７−トリオキソ−ドデカン酸；アセト酢酸（Ａｃｅｔｏａｃｅｔｉｃ  ａｃｉｄ）、またはレブリン酸（Ｌｅｖｕｌｉｎｉｃ  ａｃｉｄ）などのケト酸（ｋｅｔｏ  ａｃｉｄｓ）；あるいは４−オキソ−４Ｈ−１−ベンゾピラン−２−カルボン酸（４−ｏｘｏ−４Ｈ−１−ｂｅｎｚｏｐｙｒａｎ−２−ｃａｒｂｏｘｙｌｉｃ  ａｃｉｄ）、または５−ヒドロキシ−４−オキソ−４Ｈ−ピラン−２−カルボン酸（５−Ｈｙｄｒｏｘｙ−４−ｏｘｏ−４Ｈ−ｐｙｒａｎ−２−ｃａｒｂｏｘｙｌｉｃ  ａｃｉｄ）などのオキソカルボン酸（ｏｘｏ  ｃａｒｂｏｘｙｌｉｃ  ａｃｉｄｓ）が挙げられ、これらの中から選択された２種以上の混合物を使用してもよいことはもちろんである。
【００２３】
このようなモノカルボン酸由来残基が前記有機亜鉛触媒の末端にキャッピングされることによって、触媒の製造過程で触媒粒子間の凝集がより効果的に抑制され、均一でかつ微細な粒径と共に、より向上した活性を示す有機亜鉛触媒が適切に製造および提供できる。ただし、その他にも多様なモノカルボン酸との反応を通してモノカルボン酸由来残基で前記有機亜鉛触媒を末端キャッピングさせることができることは自明である。
【００２４】
仮に、炭素数３未満の脂肪族炭化水素基を有するモノカルボン酸（例えば、プロピオン酸など）で末端キャッピングされた有機亜鉛触媒を用いる場合、前記脂肪族炭化水素基が十分な疎水性を示しにくく、触媒粒子間の凝集を抑制しにくいことがある。このため、微細でかつ均一な粒径を有する有機亜鉛触媒を得にくくなり、前記有機亜鉛触媒の重合活性が十分でなくなり得る。
【００２５】
また、前記一実施形態の有機亜鉛触媒において、触媒の製造過程中の凝集をより効果的に抑制するために、前記モノカルボン酸由来残基は、亜鉛ジカルボキシレート系有機亜鉛触媒の両末端にキャッピングされることがより適切であり、これを考慮して、前記モノカルボン酸由来残基は、前記有機亜鉛触媒に結合したジカルボキシレート由来残基の１モルを基準として、約０．１〜０．５モル、あるいは約０．２〜０．５モル、あるいは約０．２〜０．４モルの比率で結合していることが適切である。
【００２６】
そして、上述した一実施形態の有機亜鉛触媒は、その製造過程中に触媒粒子間の凝集が抑制されることによって、約０．２〜０．９μｍ、あるいは約０．３〜０．８μｍ、あるいは約０．５〜０．７μｍの平均粒径、および約０．０５〜０．３μｍ、あるいは約０．０５〜０．２μｍ、あるいは約０．０５〜０．１μｍの粒径の標準偏差を有する均一な粒子形態になってもよい。これによって、前記有機亜鉛触媒が二酸化炭素およびエポキシドの共重合によるポリアルキレンカーボネート樹脂の製造時の触媒として用いられると、触媒粒子と反応物との接触面積がより増加し、向上した活性が現れる。
【００２７】
一方、発明の他の実施形態によれば、上述した一実施形態の有機亜鉛触媒の製造方法が提供される。このような製造方法は、例えば、亜鉛前駆体と、ジカルボン酸と、炭素数３〜１５の脂肪族炭化水素基（ただし、脂肪族炭化水素基には、１つ以上の酸素またはカルボニル基が含まれているか、含まれていなくてもよい。）を有するモノカルボン酸とを反応させる段階を含むことができる。
【００２８】
より具体的には、このような製造方法において、前記反応段階は、亜鉛前駆体と、ジカルボン酸とを反応させる段階と、前記モノカルボン酸をさらに加えて反応させる段階とを含むことができる。
【００２９】
このような製造方法によれば、亜鉛前駆体とジカルボン酸とを反応させて亜鉛ジカルボキシレート系触媒を製造した後、モノカルボン酸を加えて各触媒を末端キャッピングしながら追加的な触媒粒子間の凝集を抑制し、最終的に一実施形態の有機亜鉛触媒を製造することができる。これによって、より均一でかつ微細な粒径と、向上した活性を示す一実施形態の有機亜鉛触媒が製造できる。
【００３０】
このような製造過程において、前記亜鉛前駆体としては、酸化亜鉛または水酸化亜鉛や、酢酸亜鉛（Ｚｎ（Ｏ2ＣＣＨ3）2）、硝酸亜鉛（Ｚｎ（ＮＯ3）2）、または硫酸亜鉛（ＺｎＳＯ4）などの亜鉛塩が用いられ、その他にも従来から亜鉛ジカルボキシレート系触媒の製造に用いられていた任意の亜鉛前駆体を特別な制限なく全て使用できる。また、前記ジカルボン酸およびモノカルボン酸の例に関しては、すでに上述したので、これに関する追加的な説明は省略する。
【００３１】
そして、前記触媒の製造方法において、前記ジカルボン酸の反応段階は、約４０〜９０℃の温度で約０．５〜１０時間行われるとよく、前記モノカルボン酸の反応段階は、約８０〜１５０℃の温度で約１〜２０時間行われるとよい。これによって、亜鉛ジカルボキシレート系触媒の適切な生成を担保しながら、触媒の製造過程中の触媒粒子間の凝集が効果的に抑制され、より均一でかつ微細な粒径および優れた活性を示す触媒が適切に製造できる。
【００３２】
また、前記触媒の製造過程において、前記モノカルボン酸は、前記ジカルボン酸の１モルに対して、約０．１〜０．５モルの比率で用いられ、前記ジカルボン酸は、前記亜鉛前駆体の１モルに対して、約１．０〜１．５モルの比率で用いられる。これによって、優れた活性を有する亜鉛ジカルボキシレート系触媒の適切な生成を担保しながら、触媒の製造過程中の触媒粒子間の凝集がより効果的に抑制され、より均一でかつ微細な粒径および優れた活性を示す触媒が適切に製造できる。
【００３３】
一方、発明のさらに他の実施形態によれば、上述した有機亜鉛触媒の存在下、エポキシドおよび二酸化炭素を含む単量体を重合させる段階を含むポリアルキレンカーボネート樹脂の製造方法が提供される。
【００３４】
このような触媒の製造方法において、前記有機亜鉛触媒は、不均一触媒の形態として用いられ、前記重合段階は、有機溶媒内で溶液重合で行われるとよい。これによって、反応熱が適切に制御でき、得ようとするポリアルキレンカーボネート樹脂の分子量または粘度の制御が容易になる。
【００３５】
このような溶液重合において、溶媒としては、メチレンクロライド、エチレンジクロライド、トリクロロエタン、テトラクロロエタン、クロロホルム、アセトニトリル、プロピオニトリル、ジメチルホルムアミド、Ｎ−メチル−２−ピロリドン、ジメチルスルホキシド、ニトロメタン、１，４−ジオキサン、ヘキサン、トルエン、テトラヒドロフラン、メチルエチルケトン、メチルアミンケトン、メチルイソブチルケトン、アセトン、シクロヘキサノン、トリクロロエチレン、メチルアセテート、ビニルアセテート、エチルアセテート、プロピルアセテート、ブチロラクトン、カプロラクトン、ニトロプロパン、ベンゼン、スチレン、キシレン、およびメチルプロパゾール（ｍｅｔｈｙｌ  ｐｒｏｐａｓｏｌ）からなる群より選択される１種以上が用いられる。なかでも、メチレンクロライドまたはエチレンジクロライドを溶媒として用いることによって、重合反応の進行をより効果的にすることができる。
【００３６】
前記溶媒は、エポキシド対比、約１：０．５〜１：１００の重量比で用いられ、適切には、約１：１〜１：１０の重量比で用いられる。
【００３７】
この時、その比率が約１：０．５未満と少なすぎると、溶媒が反応媒質としてうまく作用せず、上述した溶液重合の利点を生かしにくいことがある。また、その比率が約１：１００を超えると、相対的にエポキシドなどの濃度が低くなって生産性が低下することがあり、最終形成された樹脂の分子量が低くなったり、副反応が増加することがある。
【００３８】
また、前記有機亜鉛触媒は、エポキシド対比、約１：５０〜１：１０００のモル比で投入されてもよい。より好ましくは、前記有機亜鉛触媒は、エポキシド対比、約１：７０〜１：６００、あるいは約１：８０〜１：３００のモル比で投入されてもよい。その比率が小さすぎると、溶液重合時に十分な触媒活性を示しにくく、逆に大きすぎると、過剰な量の触媒の使用で効率的でなく、副産物が生じたり、触媒の存在下で加熱による樹脂のバックバイティング（ｂａｃｋ−ｂｉｔｉｎｇ）が起こることがある。
【００３９】
一方、前記エポキシドとしては、ハロゲン、または炭素数１〜５のアルキル基で置換もしくは非置換の炭素数２〜２０のアルキレンオキシド；ハロゲン、または炭素数１〜５のアルキル基で置換もしくは非置換の炭素数４〜２０のシクロアルキレンオキシド；およびハロゲン、または炭素数１〜５のアルキル基で置換もしくは非置換の炭素数８〜２０のスチレンオキシド；からなる群より選択された１種以上が用いられる。代表的には、前記エポキシドとしては、ハロゲン、または炭素数１〜５のアルキル基で置換もしくは非置換の炭素数２〜２０のアルキレンオキシドが用いられる。
【００４０】
このようなエポキシドの具体的な例としては、エチレンオキシド、プロピレンオキシド、ブテンオキシド、ペンテンオキシド、ヘキセンオキシド、オクテンオキシド、デセンオキシド、ドデセンオキシド、テトラデセンオキシド、ヘキサデセンオキシド、オクタデセンオキシド、ブタジエンモノオキシド、１，２−エポキシ−７−オクテン、エピフルオロヒドリン、エピクロロヒドリン、エピブロモヒドリン、イソプロピルグリシジルエーテル、ブチルグリシジルエーテル、ｔ−ブチルグリシジルエーテル、２−エチルヘキシルグリシジルエーテル、アリルグリシジルエーテル、シクロペンテンオキシド、シクロヘキセンオキシド、シクロオクテンオキシド、シクロドデセンオキシド、アルファ−ピネンオキシド、２，３−エポキシノルボルネン、リモネンオキシド、ディルドリン、２，３−エポキシプロピルベンゼン、スチレンオキシド、フェニルプロピレンオキシド、スチルベンオキシド、クロロスチルベンオキシド、ジクロロスチルベンオキシド、１，２−エポキシ−３−フェノキシプロパン、ベンジルオキシメチルオキシラン、グリシジル−メチルフェニルエーテル、クロロフェニル−２，３−エポキシプロピルエーテル、エポキシプロピルメトキシフェニルエーテル、ビフェニルグリシジルエーテル、グリシジルナフチルエーテルなどがある。最も代表的には、前記エポキシドとしては、エチレンオキシドを使用する。
【００４１】
付加して、上述した溶液重合は、約５０〜１００℃および約１５〜５０ｂａｒで、約１〜６０時間行うとよい。また、前記溶液重合は、約７０〜９０℃および約２０〜４０ｂａｒで、約３〜４０時間行うことがより適切である。
【００４２】
一方、上述した事項を除いた残りの重合工程および条件は、ポリアルキレンカーボネート樹脂の製造のための通常の重合条件などに従えばよいので、これに関する追加的な説明は省略する。
【発明の効果】
【００４３】
本発明によれば、触媒の製造過程中に触媒粒子間の凝集が効果的に抑制され、より微細でかつ均一な粒子サイズを有し、優れた活性を示すポリアルキレンカーボネート樹脂の製造のための有機亜鉛触媒およびその製造方法が提供できる。
【図面の簡単な説明】
【００４４】
【図１】実施例１で製造された有機亜鉛触媒のＳＥＭ写真である。
【図２】比較例１で製造された有機亜鉛触媒のＳＥＭ写真である。
【発明を実施するための形態】
【００４５】
以下、発明の理解のために好ましい実施例を提示する。しかし、下記の実施例は発明を例示するためのものに過ぎず、発明をこれらにのみ限定するものではない。
【００４６】
実施例１：有機亜鉛触媒の製造
２５０ｍＬサイズの丸底フラスコで、１００ｍＬのトルエンに６．６ｇ（０．０５ｍｏｌ）のグルタル酸および０．１ｍＬの酢酸を加えて、還流下で分散させた。次に、５５℃の温度で３０分間加熱し、４．１ｇ（０．０５ｍｏｌ）のＺｎＯを５０ｍＬのトルエンに加えて分散させ、これを前記グルタル酸の分散液に加えた後、３時間撹拌した。
【００４７】
以降、０．０２ｍｏｌのバレリアン酸をピペットで徐々に添加し、１１０℃で４時間加熱した。白色固体が生成された後、それをろ過して、アセトン／エタノールで洗浄し、１３０℃で真空オーブンにて乾燥した。このような方法で実施例１の有機亜鉛触媒を製造して、その化学構造を確認した。また、このような有機亜鉛触媒のＳＥＭ写真を図１に示した。このようなＳＥＭ分析を通して確認した結果、実施例１の有機亜鉛触媒は、約０．５２μｍの平均粒径および約０．２７μｍの粒径の標準偏差を有することが確認された。
【００４８】
実施例２：有機亜鉛触媒の製造
実施例１において、バレリアン酸の代わりにラウリン酸を用いたことを除いては、実施例１と同様の方法で実施例２の有機亜鉛触媒を製造して、その化学構造を確認した。また、このような有機亜鉛触媒をＳＥＭ分析を通して確認し、その結果、実施例２の有機亜鉛触媒は、約０．４８μｍの平均粒径および約０．２８μｍの粒径の標準偏差を有することが確認された。
【００４９】
実施例３：有機亜鉛触媒の製造
実施例１において、バレリアン酸の代わりにアセト酢酸を用いたことを除いては、実施例１と同様の方法で実施例３の有機亜鉛触媒を製造して、その化学構造を確認した。また、このような有機亜鉛触媒をＳＥＭ分析を通して確認し、その結果、実施例３の有機亜鉛触媒は、約０．５７μｍの平均粒径および約０．２３μｍの粒径の標準偏差を有することが確認された。
【００５０】
実施例４：有機亜鉛触媒の製造
実施例１において、バレリアン酸の代わりに５−ヒドロキシ−４−オキソ−４Ｈ−ピラン−２−カルボン酸を用いたことを除いては、実施例１と同様の方法で実施例４の有機亜鉛触媒を製造して、その化学構造を確認した。また、このような有機亜鉛触媒をＳＥＭ分析を通して確認し、その結果、実施例４の有機亜鉛触媒は、約０．５１μｍの平均粒径および約０．２８μｍの粒径の標準偏差を有することが確認された。
【００５１】
比較例１：有機亜鉛触媒の製造
実施例１において、バレリアン酸を用いないことを除いては、実施例１と同様の方法で比較例１の有機亜鉛触媒を製造して、その化学構造を確認した。また、このような有機亜鉛触媒のＳＥＭ写真を図２に示した。
【００５２】
比較例２：有機亜鉛触媒の製造
実施例１において、バレリアン酸の代わりにプロピオン酸を用いたことを除いては、実施例１と同様の方法で比較例２の有機亜鉛触媒を製造して、その化学構造を確認した。また、このような有機亜鉛触媒をＳＥＭ分析を通して確認し、その結果、比較例２の有機亜鉛触媒は、約０．７３μｍの平均粒径および約０．３４μｍの粒径の標準偏差を有することが確認された。
【００５３】
図１および図２と、上述したそれぞれの実施例および比較例を参照すれば、実施例１〜４において、炭素数３〜１５の脂肪族炭化水素基を有するモノカルボン酸を用いて製造された有機亜鉛触媒は、このようなモノカルボン酸を用いないか（比較例１）、炭素数３未満の炭化水素基が結合したモノカルボン酸（プロピオン酸）を用いて製造された有機亜鉛触媒（比較例２）に比べて、より均一でかつ微細な粒径を有することが確認された。
【００５４】
重合例：
実施例１〜４、比較例１および２の触媒を用いて、次の方法でポリエチレンカーボネートを重合および製造した。
【００５５】
まず、Ｇｌｏｖｅ  ｂｏｘ内で、高圧反応器内に０．４ｇの触媒と８．５２ｇのジクロロメタン（ｍｅｔｈｙｌｅｎｅ  ｃｈｌｏｒｉｄｅ）を入れた後、８．９ｇの酸化エチレン（ｅｔｈｙｌｅｎｅ  ｏｘｉｄｅ）を入れた。その後、反応器内に二酸化炭素を用いて３０ｂａｒに加圧した。重合反応は、７０℃で３時間進行した。反応終了後、未反応の二酸化炭素と酸化エチレンは、溶媒のジクロロメタンと共に除去された。製造されたポリエチレンカーボネートの量を知るために、残っている固体を完全乾燥後に定量した。このような重合結果による触媒の活性および収率を、下記表１にまとめて示した。
【００５６】
【表１】
0006364076.tif 000003
【００５７】
前記表１を参照すれば、実施例１〜４の触媒の場合、比較例１および２に比べて、優れた活性を示し、優れた収率でポリエチレンカーボネートの製造を可能にすることを確認した。
【図１】
0006364076.tif 000004
【図２】
0006364076.tif 000005